(57)【特許請求の範囲】
【請求項１】
布地裏材であって、所望によりプレサイズ層をその上に有する、布地裏材と、
前記布地裏材に隣接し、これに固定された研磨材層であって、前記研磨材層はメーク層、サイズ層、及び研磨材粒子を含む、研磨材層と、を含む、被覆研磨材物品であって、
前記メーク層又は前記プレサイズ層の少なくとも１つは、以下を含む結合剤前駆体の反応生成物を含み、
ａ）４５〜７５重量パーセントのレゾールフェノール樹脂、
ｂ）１０．６２〜４０重量パーセントのポリエポキシド、
ｃ）１〜１５重量パーセントの多官能性（メタ）アクリレート、及び
ｄ）前記結合剤前駆体をフリーラジカル的にＢステージ化するのに有効な量の光開始剤
前記成分ａ）からｃ）の重量パーセントは、前記成分ａ）からｃ）の全重量を基準とする、被覆研磨材物品。
【請求項２】
加工物を研磨する方法であって、
請求項１に記載の被覆研磨材物品を提供する工程と、
研磨材層を前記加工物の表面と摩擦接触させる工程と、
前記被覆研磨材物品及び前記加工物の少なくとも一方を、他方に対して動かして前記表面の少なくとも一部分を研磨する工程と、を含む、方法。
【請求項３】
研磨材物品を作製する方法であって、前記方法は、
布地裏材を提供する工程と、
メーク層前駆体を前記布地裏材に塗布する工程と、
研磨材粒子を前記メーク層前駆体中に埋め込む工程と、
前記メーク層前駆体を少なくとも部分的に硬化させて、少なくとも部分硬化したメーク層前駆体を提供する工程と、
サイズ層前駆体を前記少なくとも部分硬化したメーク層前駆体及び前記研磨材粒子の少なくとも一部に塗布する工程と、
前記サイズ層前駆体と、所望により前記少なくとも部分硬化したメーク層前駆体を少なくとも部分的に硬化させる工程と、含み、
前記メーク層前駆体は以下を含み、
ａ）４５〜７５重量パーセントのレゾールフェノール樹脂、
ｂ）１０．６２〜４０重量パーセントのポリエポキシド、
ｃ）１〜２０重量パーセントの多官能性（メタ）アクリレート、
ｄ）１０〜２０重量パーセントの水、及び
ｅ）前記メーク層前駆体をフリーラジカル的にＢステージ化するのに有効な量の光開始剤
前記成分ａ）からｃ）の重量パーセントは、前記成分ａ）からｃ）の全重量を基準とする、方法。
【請求項４】
研磨材物品を作製する方法であって、
布地裏材を提供する工程と、
プレサイズ層前駆体を前記布地裏材に塗布する工程であって、前記プレサイズ層前駆体は以下を含み、
ａ）４５〜７５重量パーセントのレゾールフェノール樹脂、
ｂ）１０．６２〜４０重量パーセントのポリエポキシド、
ｃ）１〜２０重量パーセントの多官能性（メタ）アクリレート、
ｄ）１０〜２０重量パーセントの水、及び
ｅ）前記プレサイズ層前駆体をフリーラジカル的にＢステージ化するのに有効な量の光開始剤
前記成分ａ）からｃ）の重量パーセントは、前記成分ａ）からｃ）の全重量を基準とする、工程と、
前記プレサイズ層前駆体を少なくとも部分的に硬化させて、前記布地裏材に固定されたプレサイズ層を提供する工程であって、前記プレサイズ層は前記布地裏材を実質的に封止する、工程と、
前記プレサイズ層上に研磨材層を配置する工程と、を含む、方法。
【発明の詳細な説明】
【技術分野】
【０００１】
本開示は、全般的に研磨材技術に関し、より詳細には、被覆研磨材物品並びにその製造及び使用方法に関する。
【背景技術】
【０００２】
一般に、被覆研磨材物品は、裏材に固定された研磨材層を有する。研磨材層は、研磨材粒子及び研磨材粒子を裏材に固定する結合剤を含む。
【０００３】
被覆研磨材物品の汎用種の１つは、メーク層、サイズ層、及び研磨材粒子から構成される研磨材層を有する。このような被覆研磨材物品の製造において、硬化性メーク樹脂を含むメーク層前駆体が裏材の主面に塗布される。次いで、研磨材粒子は、硬化性メーク樹脂の中に少なくとも部分的に埋め込まれ（例えば静電塗装により）、硬化性メーク樹脂は、少なくとも部分的に硬化（すなわち架橋）されて、裏材に研磨材粒子を接着する。次いで、硬化性サイズ樹脂を含むサイズ層前駆体は、少なくとも部分硬化した硬化性メーク樹脂及び研磨材粒子の上に塗布され、続いて、硬化性サイズ樹脂前駆体が硬化され、所望により硬化性メーク樹脂が更に硬化される。
【０００４】
被覆研磨材物品の別の汎用種は、裏材の主表面に固定された研磨材層を有し、研磨材層は、結合剤前駆体と研磨材粒子のスラリーを裏材の主表面上に塗布し、次いで結合剤前駆体を硬化させることにより提供される。
【０００５】
一部の被覆研磨材物品は、研磨材層を覆うスーパーサイズ層を更に有する。スーパーサイズ層は、通常、研磨助剤及び／又は目詰まり除去材料を含む。
【０００６】
一部の被覆研磨材物品は、バックサイズ層などの１つ以上の裏材処理（すなわち、研磨材層を有する主面に対向する裏材の主面上の被覆）、プレサイズ層、結合層（すなわち、研磨材層と、研磨材層が固定される主面との間の被覆）、含浸剤、サブサイズ処理、又はこれらの組み合わせを有する。サブサイズは、既に処理済みの裏材に塗布される以外は、飽和剤に類似している。
【０００７】
フェノール樹脂は、例えば、高性能樹脂ボンド製品（例えば、粗グリット被覆研磨材物品）を含む研磨材物品において何年もの間使用されてきた。フェノール樹脂は、通常、比較的低コストで強い接着及び凝集性強度を呈するが、例えば、フェストゥーンオーブン硬化工程における硬化時に、粘度低下を起こし易く、完成研磨製品に悪影響を及ぼす可能性がある。例えば、フェノール樹脂をメーク層前駆体（当該技術分野において「メークコート」としても知られている）中に包含させると、硬化時のこの粘度低下は、研磨性能の低下を生じる、鉱物配向の若干の低下を生じる可能性がある。フェノール樹脂布地裏材処理の場合、フェノール樹脂コーティングは、乾燥時に開口部を形成し、これは適切に封止された裏材を得るためには繰り返しの処理を必要とするのが普通である。この第２の工程は製造工程に時間と費用を増加させる。フェストゥーンオーブン工程を用いて硬化される慣用のフェノールのメーク層前駆体、サイズ層前駆体、又はスラリーの場合には、フェノール樹脂の著しいプーリングが生じて、不均一な製品性能に至る可能性がある。
【０００８】
フェストゥーンオーブン硬化の問題を克服するために、例えばフェノール／アクリレート、フェノール／アクリルアミド、エポキシ／アクリレート、及びウレア−ホルムアルデヒド／アクリレートなどのＵＶ／熱硬化性樹脂を使用し、メーク層前駆体をゲル化して、この粘度低下の問題を軽減してきたが、機械的及び熱的な特性が不充分であること、研磨性能が低いこと、加工性の問題、溶剤の使用、及び製造には新しい資本投資が必要であることにより、このような硬化性樹脂は、重作業用の粗グレードベルト及びディスク製品においては有用性が見出されなかった。
【発明の概要】
【課題を解決するための手段】
【０００９】
１つの態様では、本開示は、以下を含む結合剤前駆体に関し、
ａ）４５〜７５重量パーセントのレゾールフェノール樹脂、
ｂ）５〜４０重量パーセントのポリエポキシド、
ｃ）１〜２０重量パーセントの多官能性（メタ）アクリレート、及び
ｄ）結合剤前駆体をフリーラジカル的にＢステージ化するのに有効な量の光開始剤
成分ａ）からｃ）の重量パーセントは、成分ａ）からｃ）の全重量を基準とする。
【００１０】
この結合剤前駆体は、例えば、被覆研磨材物品の製造において有用である。
【００１１】
したがって、一つの態様では、本開示は、
布地裏材であって、所望によりプレサイズ層をその上に有する、布地裏材と、
この布地裏材に隣接し、これに固定された研磨材層であって、この研磨材層はメーク層、サイズ層、及び研磨材粒子を含む、研磨材層と、を含む、被覆研磨材物品であって、
メーク層又はプレサイズ層の少なくとも１つは、以下を含む結合剤前駆体の反応生成物を含み、
ａ）４５〜７５重量パーセントのレゾールフェノール樹脂、
ｂ）５〜４０重量パーセントのポリエポキシド、
ｃ）１〜２０重量パーセントの多官能性（メタ）アクリレート、及び
ｄ）結合剤前駆体をフリーラジカル的にＢステージ化するのに有効な量の光開始剤
成分ａ）からｃ）の重量パーセントは、成分ａ）からｃ）の全重量を基準とする、被覆研磨材物品を提供する。
【００１２】
ある実施形態では、この被覆研磨材物品は、スーパーサイズ層を更に含む。ある実施形態では、メーク層は結合剤前駆体を含む。ある実施形態では、プレサイズ層は結合剤前駆体を含む。
【００１３】
別の態様では、本開示は、加工物を研磨する方法であって、
本開示による被覆研磨材物品を提供する工程と、
研磨材層を加工物の表面と摩擦接触させる工程と、
被覆研磨材物品及び加工物の少なくとも一方を、他方に対して動かして表面の少なくとも一部分を研磨する工程と、を含む、方法を提供する。
【００１４】
別の態様では、本開示は、研磨材物品を作製する方法であって、この方法は、
布地裏材を提供する工程と、
メーク層前駆体を布地裏材に塗布する工程と、
研磨材粒子をメーク層前駆体中に埋め込む工程と、
メーク層前駆体を少なくとも部分的に硬化させて、少なくとも部分硬化したメーク層前駆体を提供する工程と、
サイズ層前駆体を少なくとも部分硬化したメーク層前駆体及び研磨材粒子の少なくとも一部に塗布する工程と、
サイズ層前駆体と、所望により部分硬化したメーク層前駆体を少なくとも部分的に硬化させる工程と、を含み、
このメーク層前駆体は以下を含み、
ａ）４５〜７５重量パーセントのレゾールフェノール樹脂、
ｂ）５〜４０重量パーセントのポリエポキシド、
ｃ）１〜２０重量パーセントの多官能性（メタ）アクリレート、
ｄ）１０〜２０パーセントの水、及び
ｅ）結合剤前駆体をフリーラジカル的にＢステージ化するのに有効な量の光開始剤
成分ａ）からｃ）の重量パーセントは、成分ａ）からｃ）の全重量を基準とする、方法を提供する。
【００１５】
ある実施形態では、このメーク層前駆体は水希釈性である。
【００１６】
別の態様においては、本開示は、研磨材物品を作製する方法であって、
布地裏材を提供する工程と、
プレサイズ層前駆体を布地裏材に塗布する工程であって、プレサイズ層前駆体は以下を含み、
ａ）４５〜７５重量パーセントのレゾールフェノール樹脂、
ｂ）５〜４０重量パーセントのポリエポキシド、
ｃ）１〜２０重量パーセントの多官能性（メタ）アクリレート、
ｄ）１０〜２０パーセントの水、及び
ｅ）プレサイズ前駆体をフリーラジカル的にＢステージ化するのに有効な量の光開始剤
成分ａ）からｃ）の重量パーセントは、成分ａ）からｃ）の全重量を基準とする、工程と、
プレサイズ層前駆体を少なくとも部分的に硬化させて、布地裏材に固定されたプレサイズ層を提供する工程であって、プレサイズ層は布地裏材を実質的に封止する、工程と、
プレサイズ層上に研磨材層を配置する工程と、を含む、方法を提供する。
【００１７】
ある実施形態では、プレサイズ層前駆体は水希釈性である。ある実施形態では、この研磨材層は、メーク層、サイズ層、及び研磨材粒子を含む。ある実施形態では、この研磨材層は、結合剤中に分散された研磨材粒子を含む。
【００１８】
本開示の実施で使用される結合剤樹脂前駆体は、慣用のフェノール熱硬化性樹脂及びＵＶ硬化性樹脂の上述の利益を組み合わせ、その一方で、これらの結合剤樹脂の不利な点を緩和する。例えば、本開示の実施で使用される硬化性結合剤前駆体は、フェストゥーンオーブン硬化時の粘度低下を受けにくい。
【００１９】
本明細書で使用されるとき、
動詞「Ｂステージ化」は、重力により自発的に流動しないが、印加圧力には降伏する、硬化の中間ステージへの転換を意味し、
用語「（メタ）アクリル」は、アクリル、メタクリル、又はその両方を含み、
用語「ポリエポキシド」は、少なくとも２個のエポキシ基を有する、モノマー、オリゴマー、又はポリマーを意味し、
用語「多官能性ポリ（メタ）アクリレート」は、少なくとも２個の（メタ）アクリレート基を有する、（メタ）アクリレートモノマー、オリゴマー、又はポリマーを意味し、
用語「水希釈性」は水の添加により、相分離を生ぜずに希釈可能であることを意味する。
【図面の簡単な説明】
【００２０】
【図１】本開示に記載の例示の被覆研磨材物品の断面の側面図。
【発明を実施するための形態】
【００２１】
図１を参照すると、例示の被覆研磨材物品１００は、布地裏材１１０を含む。布地裏材１１０は、所望によりプレサイズ（presize）層１１４、含浸剤１１６、及びバックサイズ層１１８の少なくとも１つをその上に有する。布地裏材１１０が充分に多孔質である場合には、任意のバックサイズ層１１８及び任意のプレサイズ層１１４は、裏材の中に浸透し、ある場合には、裏材の多孔質内部の点において相互に接触することすらある。任意のプレサイズ層１１４を覆うのは、研磨材層１２０である。図示するように、研磨材層１２０は、研磨材粒子１４０が埋め込まれているメーク層１３０及びメーク層１３０と研磨材粒子１４０を覆うサイズ層１５０を含む。任意のスーパーサイズ層１６０は、サイズ層１５０を覆う。
【００２２】
プレサイズ層１１４又はメーク層１３０の少なくとも１つは、ａ）４５〜７５重量パーセントのレゾールフェノール樹脂、ｂ）５〜４０重量パーセントのポリエポキシド、ｃ）１〜２０重量パーセントの多官能性（メタ）アクリレート、及びｄ）結合剤前駆体をフリーラジカル的にＢステージ化するのに有効な量の光開始剤を含み、成分ａ）からｃ）の重量パーセントが成分ａ）からｃ）の全重量を基準とする、結合剤前駆体から誘導される。本明細書ではこれ以降、この結合剤前駆体を結合剤前駆体Ａとも呼ぶ。
【００２３】
好適な布地裏材としては、例えば、被覆研磨材物品の作製するための当該技術分野において既知であるものが挙げられる。通常、布地裏材は２つの相対する主面を有する。裏材の厚さは、一般に、約０．０２〜約５ミリメートル、望ましくは約０．０５〜約２．５ミリメートル、より望ましくは約０．１〜約０．４ミリメートルの範囲であるが、これらの範囲外の厚さも有用であり得る。代表的な布地裏材としては、不織布地（例えば、ニードルタック、メルトスパン、スパンボンド、水流交絡、又はメルトブローン不織布地を含む）、編布、ステッチボンド、及び織布地、スクリム、これらの材料の２種以上の組み合わせ、及びこれらの処理されたものが挙げられる。
【００２４】
この布地裏材は、天然、合成、又は天然及び合成繊維のブレンドにかかわらず、いずれか既知の繊維から作製できる。有用な繊維材料の例としては、ポリエステル（例えば、ポリエチレンテレフタレート）、ポリアミド（例えば、ヘキサメチレンアジパミド、ポリカプロラクタム）、ポリプロピレン、アクリル系（アクリロニトリルのポリマーから形成される）、酢酸セルロース、ポリ塩化ビニリデン−塩化ビニルコポリマー類、塩化ビニル−アクリロニトリルコポリマー類、グラファイト、ポリイミド、シルク、綿、リネン、黄麻、麻布又はレーヨンを含む繊維又はヤーンが挙げられる。有用な繊維は、バージン材料、又は例えば衣類裁断、カーペット製造、繊維製造若しくは繊維製品処理から再生されたリサイクル材料若しくは廃棄材料からのものであってもよい。有用な繊維は、均質であってもよく、又は２成分繊維（例えば、共紡糸シース−コア繊維）などの複合体であり得る。繊維は、伸張されていてもよく、けん縮されていてもよいが、また押出成形プロセスによって形成されるもののような連続フィラメントであってもよい。
【００２５】
例えば、意図された使用目的によって、布地裏材の厚さは、一般に、約０．０２〜約５ミリメートル、望ましくは約０．０５〜約２．５ミリメートル、より望ましくは約０．１〜約０．４ミリメートルの範囲であるが、これらの範囲外の厚さも有用であり得る。一般に、この裏材の強度は、研磨工程時の引き裂き又は他の損傷に耐えるのに充分なものでなければならない。この裏材の厚さと滑らかさも、例えば被覆研磨材物品の意図した用途又は使用によって、被覆研磨材物品の所望の厚さと滑らかさをもたらすのに好適でなければならない。
【００２６】
この布地裏材は、典型的に、１平方メートル当り１００〜４００グラム（ｇｓｍ）の、更に典型的には、２００〜３２０ｇｓｍの、更に典型的には、２７０〜３２０ｇｓｍの範囲のいずれかの坪量も有してもよい。この布地裏材は、通常、良好な可撓性を有するが、これは必要事項でない。
【００２７】
布地裏材への結合剤樹脂の接着を促進するために、裏材の１つ以上の表面は、コロナ放電、紫外線曝露、電子ビーム曝露、火炎放電、及び／又はスカッフィングを含む既知の方法によって改質されてもよい。
【００２８】
任意の裏材処理（すなわち、含浸剤、プレサイズ層、バックサイズ層）の目的は、通常、裏材を封止し、裏材中のヤーン又は繊維を保護し、及び／又は他の層（例えば、メーク層又は任意の取り付け境界面）の裏材への接着を促進することである。通常、これらの裏材処理の少なくとも１つが使用されるが、これは必要事項ではない。プレサイズ層又はバックサイズ層を加えると、更に、裏材の前側及び／又は裏側のいずれかの上に「より滑らかな」表面をもたらすことができる。
【００２９】
裏材処理として有用な材料としては、例えばフェノール樹脂（特に、レゾール樹脂）、エポキシ樹脂、アクリレート樹脂、アクリルラテックス、ウレタン樹脂、アミノプラスト、にかわ、でんぷん、及びこれらの組み合わせが挙げられる。裏材処理として有用な更なる材料としては、例えば、米国特許出願公開第２００５／０１００７３９（Ａ１）号（Ｔｈｕｒｂｅｒら）、同第２００４／０００２９５１（Ａ１）号（Ｋｉｎｃａｉｄら）、及び同第２００５／０２８２０２９（Ａｌ）号（Ｋｅｉｐｅｒｔら）、並びに米国特許第５，１０８，４６３号（Ｂｕｃｈａｎａｎら）、同第５，１３７，５４２号（Ｂｕｃｈａｎａｎら）、同第５，３２８，７１６号（Ｂｕｃｈａｎａｎ）、同第５，５６０，７５３号（Ｂｕｃｈａｎａｎら）、同第６，３７２，３３６（Ｂ１）号（Ｃｌａｕｓｅｎら）、同第６，９３６，０８３（Ｂ２）号（Ｔｈｕｒｂｅｒら）、同第７，３４４，５７４（Ｂ２）号（Ｔｈｕｒｂｅｒら）、及び同第７，３４４，５７５（Ｂ２）号（Ｔｈｕｒｂｅｒら）に述べられているものが挙げられる。
【００３０】
裏材処理は、例えば、充填剤及び／又は帯電防止材料（例えば、カーボンブラック粒子、五酸化バナジウム粒子）などの追加の添加物を含有してもよい。帯電防止材料を添加すると、木材又は木材様材料にサンダー掛けをするときに、被覆研磨材物品が静電気を蓄積する傾向を低下することができる。
【００３１】
以下の討論を通して、用語「結合剤前駆体」及び「結合剤」は、プレサイズ層前駆体及び／又はメーク層前駆体において使用され得る、本開示による結合剤前駆体に当てはまる。
【００３２】
本開示による更なる例示の裏材処理は、結合剤前駆体の反応生成物を含むプレサイズ層を含む。結合剤前駆体Ａ中に含まれるレゾールフェノール樹脂の量は、成分ａ）からｃ）の全重量を基準として、４５〜７５重量パーセント、典型的には４５〜６５重量パーセント、より典型的には５５〜６５重量パーセントである。レゾールフェノール樹脂の一つ又は組み合わせが、結合剤前駆体Ａ中に含まれるレゾールフェノール樹脂として使用され得る。
【００３３】
フェノール樹脂は、一般に、フェノールとホルムアルデヒドの縮合により形成され、通常、レゾール又はノボラックフェノール樹脂と分類される。ノボラックフェノール樹脂は酸触媒のものであり、１：１未満のホルムアルデヒド：フェノールのモル比を有する。レゾールフェノール樹脂は塩基接触のものであり、１：１以上の、典型的には約１：１〜約３：１の範囲内のホルムアルデヒド：フェノールのモル比を有する。１種以上のレゾールフェノール樹脂が結合剤前駆体Ａ中に含まれるレゾールフェノール樹脂として使用され得る。レゾールフェノール樹脂はアルカリ性触媒により接触可能なものであり、ホルムアルデヒド：フェノールのモル比は１以上、典型的に１．０〜３．０の間であり、ペンダントメチロール基を提供する。アルデヒドとレゾールフェノール樹脂のフェノール成分との間の反応を接触するのに好適なアルカリ性触媒としては、水に溶解させた触媒の溶液として水酸化ナトリウム、水酸化バリウム、水酸化カリウム、水酸化カルシウム、有機アミン、及び炭酸ナトリウムが挙げられる。フェノール樹脂とそれらの製造の一般的な議論は、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，４ｔｈＥｄ．，Ｊｏｈｎ  Ｗｉｌｅｙ  ＆  Ｓｏｎｓ，１９９６，ＮＹ，Ｖｏｌ．１８，ｐｐ．６０３〜６４４で示されている。
【００３４】
レゾール樹脂の商品供給元としては、例えばＨｅｘｉｏｎ  Ｓｐｅｃｉａｌｔｙ  Ｃｈｅｍｉｃａｌ（Ｃｏｌｕｍｂｕｓ，ＯＨ）、Ｄｕｒｅｚ  Ｃｏｒｐ．（Ｎｏｖｉ，Ｍｉｃｈｉｇａｎ）、及びＧｅｏｒｇｉａ−Ｐａｃｉｆｉｃ（Ａｔｌａｎｔａ，ＧＡ．）が挙げられる。
【００３５】
プレサイズ層前駆体の結合剤前駆体中に包含されるポリエポキシドの量は、成分ａ）からｃ）の全重量を基準として、５〜４０重量パーセント、典型的には２０〜３５重量パーセント、より典型的には２５〜３５重量パーセントである。ポリエポキシドの一つ又は組み合わせが結合剤前駆体中に包含されるポリエポキシドとして使用され得る。
【００３６】
ポリエポキシドとしては、脂肪族エポキシド、脂環式ポリエポキシド、及び芳香族ポリエポキシドが挙げられる。
【００３７】
脂肪族ポリエポキシドとしては、例えば多価脂肪族アルコールのポリグリシジルエーテル、多価脂肪酸のポリグリシジルエステル、及びグリシジル脂肪族アミンが挙げられる。多価脂肪族アルコールのポリグリシジルエーテルの例としては、エチレングリコールジグリシジルエーテル、プロピレングリコールジグリシジルエーテル、テトラメチレングリコールジグリシジルエーテル、１，６−ヘキサンジオールジグリシジルエーテル、ポリエチレングリコールジグリシジルエーテル、ポリプロピレングリコールジグリシジルエーテル、ポリテトラメチレングリコールジグリシジルエーテル、ネオペンチルグリコールジグリシジルエーテル、トリメチロールプロパントリグリシジルエーテル、グリセロールトリグリシジルエーテル、ペンタエリスリトールポリグリシジルエーテル、ソルビトールポリグリシジルエーテル、及びポリグリセロールポリグリシジルエーテルが挙げられる。多価脂肪酸のポリグリシジルエステルの例としては、ジグリシジルオキサレート、ジグリシジルマレエート、ジグリシジルスクシネート、ジグリシジルグルタレート、ジグリシジルアジパート、及びジグリシジルピメレートが挙げられる。
【００３８】
脂環式ポリエポキシドとしては、モノマー型脂環式ポリエポキシド、オリゴマー型脂環式ポリエポキシド、ポリマー型脂環式ポリエポキシド、及びこれらの混合物が挙げられる。市販されている、多種多様な脂環式ポリエポキシドモノマー、ポリエポキシドオリゴマー、及びポリエポキシドポリマーが本開示の実施において使用され得る。本開示の実施において有用な代表的な脂環式ポリエポキシドモノマーとしては、エポキシシクロヘキサンカルボキシレート（例えば、３，４−エポキシシクロヘキシルメチル３，４−エポキシシクロヘキサンカルボキシレート（例えば、Ｄｏｗ  Ｃｈｅｍｉｃａｌ  Ｃｏ．（Ｍｉｄｌａｎｄ，Ｍｉｃｈ）から商品名ＵＶＲ−６１１０で入手可能）、３，４−エポキシ−２−メチルシクロヘキシルメチル３，４−エポキシ−２−メチルシクロヘキサンカルボキシレート、ビス（３，４−エポキシ−６−メチルシクロヘキシルメチル）アジペート、３，４−エポキシ−６−メチルシクロヘキシルメチル３，４−エポキシ−６−メチルシクロヘキサンカルボキシレート（例えば、Ｄｏｗ  Ｃｈｅｍｉｃａｌ  Ｃｏ．から商品名ＥＲＬ−４２０１で入手可能）；ビニルシクロヘキセンジオキシド（例えば、Ｄｏｗ  Ｃｈｅｍｉｃａｌ  Ｃｏ．から商品名ＥＲＬ−４２０６で入手可能）；ビス（２，３−エポキシシクロペンチル）エーテル（例えば、Ｄｏｗ  Ｃｈｅｍｉｃａｌ  Ｃｏ．から商品名ＥＲＬ−０４００で入手可能）、ビス（３，４−エポキシ−６−メチルシクロヘキシルメチル）アジペート（例えば、Ｄｏｗ  Ｃｈｅｍｉｃａｌ  Ｃｏ．から商品名ＥＲＬ−４２８９で入手可能）、ジペンテリックジオキシド（dipenteric dioxide）（例えば、Ｄｏｗ  Ｃｈｅｍｉｃａｌ  Ｃｏ．から商品名ＥＲＬ−４２６９で入手可能）、２−（３，４−エポキシシクロヘキシル−５，１’−スピロ−３’，４’−エポキシシクロヘキサン−１，３−ジオキサン、及び２，２−ビス（３，４−エポキシシクロヘキシル）プロパンが挙げられる。
【００３９】
芳香族ポリエポキシドとしては、モノマー形芳香族ポリエポキシド、オリゴマー形芳香族ポリエポキシド、ポリマー形芳香族ポリエポキシド、及びこれらの混合物が挙げられる。本開示で使用可能な代表的な芳香族ポリエポキシドとしては、例えばＲｅｓｏｌｕｔｉｏｎ  Ｐｅｒｆｏｒｍａｎｃｅ  Ｐｒｏｄｕｃｔｓ（Ｈｏｕｓｔｏｎ，Ｔｅｘ）から入手可能な商品名ＥＰＯＮ（例えば、ＥＰＯＮ  ８２８及びＥＰＯＮ  １００１Ｆ）を有する、エポキシ樹脂を含むビスフェノールＡ−タイプ樹脂及びその誘導体などの多価フェノールのポリグリシジルエーテル；エポキシクレゾール−ノボラック樹脂；ビスフェノール−Ｆ樹脂及びその誘導体；エポキシフェノール−ノボラック樹脂；及び芳香族カルボン酸のグリシジルエステル（例えば、フタル酸ジグリシジルエステル、イソフタル酸ジグリシジルエステル、トリメリット酸トリグリシジルエステル、及びピロメリット酸テトラグリシジルエステル）、及びこれらの混合物が挙げられる。代表的な市販の芳香族ポリエポキシドとしては、例えば、Ｃｉｂａ  Ｓｐｅｃｉａｌｔｙ  Ｃｈｅｍｉｃａｌｓ（Ｔａｒｒｙｔｏｗｎ，Ｎ．Ｙ．）から入手可能な商品名ＡＲＡＬＤＩＴＥ（例えば、ＡＲＡＬＤＩＴＥ  ＭＹ−７２０、ＡＲＡＬＤＩＴＥ  ７２１、ＡＲＡＬＤＩＴＥ  ７２２、ＡＲＡＬＤＩＴＥ  ０５１０、ＡＲＡＬＤＩＴＥ  ０５００、ＡＲＡＬＤＩＴＥ  ＰＹ−３０６、及びＡＲＡＬＤＩＴＥ  ３０７）を有するもの；例えば、Ｈｅｘｉｏｎ  Ｓｐｅｃｉａｌｔｙ  Ｃｈｅｍｉｃａｌ（Ｈｏｕｓｔｏｎ，ＴＸ）から入手可能な商品名ＥＰＯＮ（例えば、ＥＰＯＮ  ＤＰＬ−８６２及びＥＰＯＮ  ＨＰＴ−１０７９）を有する芳香族ポリエポキシド；及び例えば、Ｄｏｗ  Ｃｈｅｍｉｃａｌ  Ｃｏ．から入手可能な商品名ＤＥＲ、ＤＥＮ（例えば、ＤＥＮ  ４３８及びＤＥＮ  ４３９）、及びＱＵＡＴＲＥＸを有する芳香族ポリエポキシドが挙げられる。
【００４０】
結合剤前駆体Ａ中に含まれる多官能性（メタ）アクリレートの量は、成分ａ）からｃ）の全重量を基準として、１〜２０重量パーセント、典型的には５〜１５重量パーセント、更に典型的には８〜１２重量パーセントである。多官能性（メタ）アクリレートの一つ又は組み合わせが、結合剤前駆体Ａ中に含まれる多官能性（メタ）アクリレートとして使用され得る。
【００４１】
多種多様な（メタ）アクリレートモノマー、（メタ）アクリレートオリゴマー、及び（メタ）アクリレート化ポリマーが、例えばＳａｒｔｏｍｅｒ  Ｃｏｍｐａｎｙ（Ｅｘｔｏｎ，Ｐａ）及びＣｙｔｅｃ（Ｓｔａｍｆｏｒｄ，ＣＴ）などの製造供給元から容易に入手できる。代表的な多官能性（メタ）アクリレートモノマーとしては、エチレングリコールジ（メタ）アクリレート、ヘキサンジオールジ（メタ）アクリレート、トリエチレングリコールジ（メタ）アクリレート、トリメチロールプロパントリ（メタ）アクリレート、グリセロールトリ（メタ）アクリレート、ペンタエリスリトールトリ（メタ）アクリレート、エトキシル化トリメチロールプロパントリ（メタ）アクリレート、ネオペンチルグリコールジ（メタ）アクリレート、ペンタエリスリトールテトラ（メタ）アクリレート、ジペンタエリスリトールペンタ（メタ）アクリレート、ソルビトールトリ（メタ）アクリレート、ソルビトールヘキサ（メタ）アクリレート、ビスフェノールＡジ（メタ）アクリレート、エトキシル化ビスフェノールＡジ（メタ）アクリレート、及びこれらの混合物が挙げられる。
【００４２】
代表的な有用な多官能性（メタ）アクリレートオリゴマーとしては、アクリレート化エポキシオリゴマー（例えば、商品名ＥＢＥＣＲＹＬ  ３５００、ＥＢＥＣＲＹＬ  ３６００、ＥＢＥＣＲＹＬ  ３７２０、及びＥＢＥＣＲＹＬ  ３７００としてＣｙｔｅｃより販売されているものなどのビスフェノールＡベースのエポキシアクリレート化オリゴマー）、脂肪族ウレタンアクリレートオリゴマー（例えば、商品名ＥＢＥＣＲＹＬ  ８４０２でＵＣＢ  Ｒａｄｃｕｒｅにより販売されているもの）、芳香族ウレタンアクリレートオリゴマー、及びアクレート化ポリエステル（例えば、商品名ＥＢＥＣＲＹＬ  ８７０としてＣｙｔｅｃにより販売されているもの）が挙げられる。更なる有用な多官能性（メタ）アクリレートオリゴマーとしては、例えばＳａｒｔｏｍｅｒ  Ｃｏｍｐａｎｙから商品名ＳＲ  ２５９として販売されているポリエチレングリコール２００ジアクリレート；及び、例えばＳａｒｔｏｍｅｒ  Ｃｏｍｐａｎｙから商品名ＳＲ  ３４４として販売されているポリエチレングリコール４００ジアクリレートなどのポリエーテルオリゴマーが挙げられる。
【００４３】
結合剤前駆体Ａは、結合剤前駆体Ａをフリーラジカル的にＢステージ化する（すなわち、多官能性（メタ）アクリレートをＢステージまでフリーラジカル的に重合する）のに有効な量の光開始剤を含む。例えば、この硬化性組成物は、成分ａ）からｃ）の全重量を基準として０．１、１、又は３重量パーセントから、５、７重量パーセントまで、又は更には１０重量パーセント以上の光開始剤を含み得るが、他の量もまた使用されてもよい。結合剤前駆体をＢステージ化することにより、熱硬化（例えば、フェストゥーンオーブンにおけるなどの）時の結合剤前駆体の流れは低減されるか、又は無くなる。フリーラジカル光開始剤の１種又は組み合わせが、結合剤前駆体Ａ中に含まれる多官能性（メタ）アクリレートとして使用され得る。
【００４４】
（メタ）アクリレートのフリーラジカル重合を開始するための代表的な光開始剤としては、α−メチルベンゾインなどのベンゾイン及びその誘導体；α−フェニルベンゾイン；α−アリルベンゾイン；α−ベンジルベンゾイン；ベンジルジメチルケタール（例えば、Ｃｉｂａ  Ｓｐｅｃｉａｌｔｙ  Ｃｈｅｍｉｃａｌｓ（Ｔａｒｒｙｔｏｗｎ，ＮＹ）から商品名ＩＲＧＡＣＵＲＥ  ６５１で入手可能）、ベンゾインメチルエーテル、ベンゾインエチルエーテル、ベンゾインｎ−ブチルエーテルなどのベンゾインエーテル；２−ヒドロキシ−２−メチル−１−フェニル−１−プロパノン（例えば、Ｃｉｂａ  Ｓｐｅｃｉａｌｔｙ  Ｃｈｅｍｉｃａｌｓから商品名ＤＡＲＯＣＵＲ  １１７３で入手可能）及び１−ヒドロキシシクロヘキシルフェニルケトン（例えば、Ｃｉｂａ  Ｓｐｅｃｉａｌｔｙ  ＣｈｅｍｉｃａｌｓからＩＲＧＡＣＵＲＥ  １８４で入手可能）などのアセトフェノン及びその誘導体；２−メチル−１−［４−（メチルチオ）フェニル］−２−（４−モルホリニル）−１−プロパノン（例えば、Ｃｉｂａ  Ｓｐｅｃｉａｌｔｙ  ＣｈｅｍｉｃａｌｓからＩＲＧＡＣＵＲＥ  ９０７で入手可能）；２−ベンジル−２−（ジメタルアミノ）−１−［４−（４−モルホリニル）フェニル］−１−ブタノン（例えば、Ｃｉｂａ  Ｓｐｅｃｉａｌｔｙ  ＣｈｅｍｉｃａｌｓからＩＲＧＡＣＵＲＥ  ３６９で入手可能）が挙げられる。他の有用な光開始剤としては、ピバロインエチルエーテル、アニソインエチルエーテル；２−エチルアントラキノン、１−クロロアントラキノン、１，４−ジメチルアントラキノン、１−メトキシアントラキノン、ベンズアントラキノンハロメチルトリアジンなどのアントラキノン；ベンゾフェノン及びその誘導体；上述のようなイオドニウム塩及びスルホニウム塩；ビス（η５−２，４−シクロペンタジエン−１−イル）ビス［２，６−ジフルオロ−３−（１Ｈ−ピロロ−１−イル）フェニル］チタニウム（Ｃｉｂａ  Ｓｐｅｃｉａｌｔｙ  Ｃｈｅｍｉｃａｌｓから商品名ＣＧＩ７８４ＤＣとして得られる）などのチタン錯体；例えば、４−ブロモメチルニトロベンゼンなどのハロメチルニトロベンゼン；モノ−及びビス−アシルホスフィン（例えば、ＩＲＧＡＣＵＲＥ  １７００、ＩＲＧＡＣＵＲＥ  １８００、ＩＲＧＡＣＵＲＥ  １８５０、及びＤＡＲＯＣＵＲ  ４２６５としてＣｉｂａ  Ｓｐｅｃｉａｌｔｙ  Ｃｈｅｍｉｃａｌｓから入手可能）が挙げられる。
【００４５】
結合剤前駆体Ａは、任意の二反応性重合可能な成分、例えば、少なくとも１つのフリーラジカル的に重合可能な基と、少なくとも１つのエポキシ基を有する化合物を含み得る。二反応性化合物は、例えば少なくとも１つのエチレン性不飽和基を１つ以上のエポキシ基を既に含有する化合物に導入することによって、又は反対に少なくとも１つのエポキシ基を１つ以上のエチレン性不飽和基を既に含有する化合物に導入することにより製造可能である。
【００４６】
結合剤前駆体Ａは、例えば、充填剤、増粘剤、強化剤、研磨助剤、顔料、繊維、粘着性付与剤、潤滑剤、湿潤剤、界面活性剤、発泡防止剤、染料、カップリング剤、可塑剤、及び懸濁剤などの多様な添加物を含有し得る。
【００４７】
結合剤前駆体Ａは、化学線によりＢステージ化されることが可能である。これは、Ｂステージ化された結合剤前駆体が、以降の熱硬化時に実質的に流動しないために顕著な利点を有する。裏材処理の場合には、流れを実質的に無くすることによって、封止された裏材を得ながら一回通しの被覆と硬化が可能となり、その一方で、フェノール樹脂を用いる現行の業界の方法が、適切に封止された裏材を得るのに通常２回以上の被覆の通過を必要とする。メーク層前駆体の場合には、Ｂステージ化は、樹脂プーリング（pooling）を無くし、並びにフェノール樹脂の場合、重力により樹脂の流れを引き起こし、フェストゥーンオーブンを用いる熱硬化時には通常劣化する、鉱物配向を保持する機能をする。サイズ層前駆体の場合、Ｂステージ化は、同様に、フェストゥーンオーブンを用いる熱硬化時の樹脂プーリングを無くす機能をする。
【００４８】
化学線源の選択は、通常、意図する処理条件に応じて、光開始剤を適切に活性化するように選択される。代表的な有用紫外線及び可視光線源としては、水銀、キセノン、炭素アーク、タングステンフィラメントランプ、及び日光が挙げられる。紫外線、特に中圧水銀アークランプ又はマイクロ波誘導Ｈ型、Ｄ型、又はＶ型水銀ランプ、例えばＦｕｓｉｏｎ  ＵＶ  Ｓｙｓｔｅｍｓ（Ｇａｉｔｈｅｒｓｂｕｒｇ，Ｍｄ）から市販されているものが特に望ましい。化学線の曝露時間は、通常、例えば約０．０１秒未満から１分以上までの範囲であり、含まれる反応性構成成分の量及び種類、エネルギー源、ウェブ速度、エネルギー源からの距離、及び硬化されるべきメーク層の厚さに応じて、例えば１平方センチメートル当たり０．１〜１０ジュール（Ｊ／ｃｍ２）の総エネルギー曝露を提供する。例えば、化学線を伴う熱エネルギーを低減するためにフィルター及び／又は二色性リフレクターも有用な場合がある。
【００４９】
水は、成分ａ）からｃ）の全重量を基準として、典型的に少なくとも１０重量パーセント、典型的に１０〜２０重量パーセントの量で結合剤前駆体Ａ中に包まれ得るが、更に多くの又は更に少ない水を使用することができる。水の役割は、主として、粘度制御の役割である。この点で、結合剤前駆体Ａは、典型的に水希釈性であること、すなわち、被覆可能な粘度を得るのに充分な水を添加し、それが結合剤前駆体Ａ中の成分の実施的な相分離（例えば、曇った外観の発現により示される）を引き起こさないということが特記されるべきである。有利なことに、このことによって、揮発性有機溶剤を添加せずに、結合剤前駆体Ａを取り扱うこと及び被覆することが可能となる。
【００５０】
結合剤前駆体Ａは、熱エネルギーに曝露することにより更に硬化され得る。熱エネルギーの有用な形態としては、例えば熱及び赤外線が挙げられる。熱エネルギーの代表的な源としては、オーブン（例えば、フェストゥーンオーブン）、加熱ロール、熱風ブロア、赤外線ランプ、及びこれらの組み合わせが挙げられる。
【００５１】
このメーク層は、裏材の主表面の上に硬化性メーク層前駆体を被覆することにより形成可能である。このメーク層前駆体は、例えば、にかわ、フェノール樹脂、アミノプラスト樹脂、尿素−ホルムアルデヒド樹脂、メラミン−ホルムアルデヒド樹脂、ウレタン樹脂、フリーラジカル的に重合可能な多官能性（メタ）アクリレート（例えば、ペンダントα，β−不飽和基を有するアミノプラスト樹脂、アクリレート化ウレタン、アクリレート化エポキシ、アクリレート化イソシアヌレート）、エポキシ樹脂（ビス−マレイミド及びフルオレン変成エポキシ樹脂を含む）、イソシアヌレート樹脂、及びこれらの混合物を含み得る。このメーク層前駆体は、結合剤前駆体Ａも含み得る。メーク層前駆体は、メーク層前駆体を裏材に塗布するためのいずれかの既知のコーティング方法によって塗布されてもよく、ロールコーティング、押出ダイコーティング、カーテンコーティング、ナイフコーティング、グラビアコーティング、及びスプレーコーティングが挙げられる。
【００５２】
使用されるメーク層の坪量は、例えば、意図される用途、研磨材粒子のタイプ、及び作製される被覆研磨材物品の特性に依存することもあるが、一般には、１、２、５、１０、又は１５ｇｓｍから２０、２５、１００、２００、３００、４００、又は更に６００グラムまでの範囲にある。メーク層は、メーク層を裏材に塗布するためのいずれか既知のコーティング方法（例えば、メークコート）によって塗布されてもよく、それには、例えば、ロールコーティング、押出ダイコーティング、カーテンコーティング、ナイフコーティング、グラビアコーティング、及びスプレーコーティングが挙げられる。
【００５３】
メーク層前駆体を裏材上に被覆すると、研磨材粒子はメーク層前駆体に塗布され、これに埋め込まれる（例えば、ドロップコーティング及び／又は静電塗装により）。研磨材粒子は、メーク層前駆体上に無作為に又は正確なパターンで塗布又は配置可能である。
【００５４】
代表的で有用な研磨材粒子としては、酸化アルミニウムのような溶融アルミニウム酸化物系の材料、アルミニウム酸化物セラミック（これには、１種以上の金属酸化物変性剤類、及び／又はシード若しくは核剤が含まれてもよい）、熱処理されたアルミニウム酸化物、炭化ケイ素、共溶融されたアルミナ−ジルコニア、ダイアモンド、セリア、二ホウ化チタン、立方晶窒化ホウ素、炭化ホウ素、ガーネット、フリント、エメリー、ゾルゲル法で抽出された研磨材粒子、及びこれらのブレンドが挙げられる。ゾル−ゲルの研磨材粒子の例としては、米国特許第４，３１４，８２７号（Ｌｅｉｔｈｅｉｓｅｒら）、同第４，５１８，３９７号（Ｌｅｉｔｈｅｉｓｅｒら）、同第４，６２３，３６４号（Ｃｏｔｔｒｉｎｇｅｒら）、同第４，７４４，８０２号（Ｓｃｈｗａｂｅｌ）、同第４，７７０，６７１号（Ｍｏｎｒｏｅら）、同第４，８８１，９５１号（Ｗｏｏｄら）、同第５，０１１，５０８号（Ｗａｌｄら）、同第５，０９０，９６８号（Ｐｅｌｌｏｗ）、同第５，１３９，９７８号（Ｗｏｏｄ）、同第５，２０１，９１６号（Ｂｅｒｇら）、同第５，２２７，１０４号（Ｂａｕｅｒ）、同第５，３６６，５２３号（Ｒｏｗｅｎｈｏｒｓｔら）、同第５，４２９，６４７号（Ｌａｒｍｉｅ）、同第５，４９８，２６９号（Ｌａｒｍｉｅ）、及び同第５，５５１，９６３号（Ｌａｒｍｉｅ）に記載されているものが挙げられる。研磨材粒子は、例えば、個々の粒子、粒塊粒子、研磨材複合粒子、及びこれらの混合物の形態であってもよい。
【００５５】
代表的な凝集粒子が、例えば、米国特許第４，６５２，２７５号（Ｂｌｏｅｃｈｅｒら）及び同第４，７９９，９３９号（Ｂｌｏｅｃｈｅｒら）に記載されている。例えば米国特許第５，０７８，７５３号（Ｂｒｏｂｅｒｇら）に記載されるような希釈剤の侵食性凝集粒子を使用することも、本発明の範囲内である。研磨材複合粒子は、結合剤中の研磨材粒子を含む。
【００５６】
例示の研磨材複合粒子は、例えば米国特許第５，５４９，９６２号（Ｈｏｌｍｅｓら）に記載されている。
【００５７】
研磨材粒子のコーティング重量は、例えば、所望の特定の被覆研磨材物品、研磨材粒子を付着させる方法、及び研磨材粒子の寸法に依存することもあるが、典型的に、１〜２０００ｇｓｍの範囲にある。
【００５８】
この研磨材粒子は、典型的に０．１〜約５０００マイクロメートル、更に典型的に約１〜約２０００マイクロメートル、更に典型的に約５〜約１５００マイクロメートル、更に典型的に約１００〜約１５００マイクロメートルの範囲のサイズを有するが、他のサイズを使用してもよい。
【００５９】
この研磨材粒子は、通常、例えばＡｍｅｒｉｃａｎ  Ｎａｔｉｏｎａｌ  Ｓｔａｎｄａｒｄｓ  Ｉｎｓｔｉｔｕｔｅ、Ｉｎｃ．（ＡＮＳＩ）標準、Ｆｅｄｅｒａｔｉｏｎ  ｏｆ  Ｅｕｒｏｐｅａｎ  Ｐｒｏｄｕｃｅｒｓ  ｏｆ  Ａｂｒａｓｉｖｅ  Ｐｒｏｄｕｃｔｓ（ＦＥＰＡ）標準、及びＪａｐａｎｅｓｅ  Ｉｎｄｕｓｔｒｉａｌ  Ｓｔａｎｄａｒｄ（ＪＩＳ）標準などの研磨材業界承認の公称等級に対応するように選択される。代表的なＡＮＳＩ等級の表記（すなわち、公称等級として指定される）としては、ＡＮＳＩ  ４、ＡＮＳＩ  ６、ＡＮＳＩ  ８、ＡＮＳＩ  １６、ＡＮＳＩ  ２４、ＡＮＳＩ  ３６、ＡＮＳＩ  ４０、ＡＮＳＩ  ５０、ＡＮＳＩ  ６０、ＡＮＳＩ  ８０、ＡＮＳＩ  １００、ＡＮＳＩ  １２０、ＡＮＳＩ  １５０、ＡＮＳＩ  １８０、ＡＮＳＩ  ２２０、ＡＮＳＩ  ２４０、ＡＮＳＩ  ２８０、ＡＮＳＩ  ３２０、ＡＮＳＩ  ３６０、ＡＮＳＩ  ４００、及びＡＮＳＩ  ６００が挙げられる。代表的なＦＥＰＡ等級表記としては、Ｐ８、Ｐ１２、Ｐ１６、Ｐ２４、Ｐ３６、Ｐ４０、Ｐ５０、Ｐ６０、Ｐ８０、Ｐ１００、Ｐ１２０、Ｐ１８０、Ｐ２２０、Ｐ３２０、Ｐ４００、Ｐ５００、６００、Ｐ８００、Ｐ１０００、及びＰ１２００が挙げられる。代表的なＪＩＳ等級表記としては、ＪＩＳ８、ＪＩＳ１２、ＪＩＳ１６、ＪＩＳ２４、ＪＩＳ３６、ＪＩＳ４６、ＪＩＳ５４、ＪＩＳ６０、ＪＩＳ８０、ＪＩＳ１００、ＪＩＳ１５０、ＪＩＳ１８０、ＪＩＳ２２０、ＪＩＳ２４０、ＪＩＳ２８０、ＪＩＳ３２０、ＪＩＳ３６０、ＪＩＳ４００、ＪＩＳ４００、ＪＩＳ６００、ＪＩＳ８００、ＪＩＳ１０００、ＪＩＳ１５００、ＪＩＳ２５００、ＪＩＳ４０００、ＪＩＳ６０００、ＪＩＳ８０００、及びＪＩＳ１０，０００が挙げられる。
【００６０】
研磨材粒子は、メーク層前駆体中に埋め込まれると、サイズ層前駆体の塗布時の鉱物の配向を保持するために、少なくとも部分硬化される。通常、これは、メーク層前駆体をＢステージ化することを伴うが、所望ならば、更に進行した硬化も使用してもよい。Ｂステージ化は、例えば、選択されたメーク層前駆体の性状によって、熱及び／又は光及び／又は硬化剤を使用して、達成され得る。
【００６１】
次に、サイズ層前駆体は、少なくとも部分硬化したメーク層前駆体及び研磨材粒子の上に塗布される。
【００６２】
このサイズ層は、裏材の主面の上に硬化性サイズ層前駆体を被覆することにより形成可能である。このサイズ層前駆体は、例えば、にかわ、フェノール樹脂、アミノプラスト樹脂、尿素−ホルムアルデヒド樹脂、メラミン−ホルムアルデヒド樹脂、ウレタン樹脂、フリーラジカル的に重合可能な多官能性（メタ）アクリレート（例えば、ペンダントα，β−不飽和基を有するアミノプラスト樹脂、アクリレート化ウレタン、アクリレート化エポキシ、アクリレート化イソシアヌレート）、エポキシ樹脂（ビス−マレイミド及びフルオレン変成エポキシ樹脂を含む）、イソシアヌレート樹脂、及びこれらの混合物を含み得る。サイズ層前駆体は、サイズ層前駆体を裏材に塗布するためのいずれか既知のコーティング方法によって塗布されてもよく、ロールコーティング、押出ダイコーティング、カーテンコーティング、ナイフコーティング、グラビアコーティング、及びスプレーコーティングが挙げられる。所望ならば、本開示によるプレサイズ層前駆体又はメーク層前駆体は、サイズ層前駆体としても使用され得る。
【００６３】
サイズ層の坪量もまた、意図される用途、研磨材粒子のタイプ、及び作製される被覆研磨材物品の特性に依存して必然的に変化するものであるが、一般には、１又は５ｇｓｍから３００、４００、又は更に５００ｇｓｍ、又はそれ以上までの範囲にある。サイズ層前駆体は、サイズ層前駆体を裏材に塗布するためのいずれか既知のコーティング方法（例えば、サイズコート）によって塗布されてもよく、例えばロールコーティング、押出ダイコーティング、カーテンコーティング、及びスプレーコーティングが挙げられる。
【００６４】
塗布されると、サイズ層前駆体及び典型的に部分硬化したメーク層前駆体は、充分に硬化されて、使用可能な被覆研磨材物品を提供する。一般に、この硬化工程は熱エネルギーを伴うが、これは必要条件ではない。熱エネルギーの有用な形態としては、例えば熱及び赤外線が挙げられる。代表的な熱エネルギー源としては、オーブン（例えば、フェストゥーンオーブン）、加熱ロール、熱風ブロワー、赤外ランプ、及びこれらの組み合わせが挙げられる。
【００６５】
他の成分に加えて、結合剤前駆体は、本発明による被覆研磨材物品のメーク層前駆体及び／又はプレサイズ層前駆体中に存在する場合には、硬化を促進するための、触媒（例えば、熱活性化触媒又は光触媒）、フリーラジカル開始剤（例えば、熱活性化触媒又は光触媒）、硬化剤を所望により含有してもよい。このような触媒（例えば、熱活性化触媒又は光触媒）、フリーラジカル開始剤（例えば、熱開始剤又は光開始剤）、及び／又は硬化剤は、例えば、本明細書で述べられているものを含む、被覆研磨材物品での使用に知られている任意のタイプのものであってもよい。
【００６６】
他の成分に加えて、メーク及びサイズ層前駆体は、例えば、性能及び／又は外観を改変するための任意の添加物を含有してもよい。代表的な添加物としては、研磨助剤、充填剤、可塑剤、湿潤剤、界面活性剤、顔料、カップリング剤、繊維、潤滑剤、キチソトロピー性物質、帯電防止剤、懸濁剤、及び染料が挙げられる。
【００６７】
代表的な研磨助剤としては、有機又は無機であってもよいが、ワックス、テトラクロロナフタレン、ペンタクロロフタレン、及びポリビニルクロリドのような塩素化ワックスなどのハロゲン化有機化合物；塩化ナトリウムなどのハロゲン化物塩、カリウム氷晶石、ナトリウム氷晶石、アンモニウム氷晶石、テトラフルオロホウ酸カリウム、テトラフルオロホウ酸ナトリウム、フッ化ケイ素、塩化カリウム、塩化マグネシウム；並びに、スズ、鉛、ビスマス、コバルト、アンチモン、カドミウム、鉄、及びチタンなどの金属及びその合金が挙げられる。他の研磨助剤の例としては、イオウ、有機イオウ化合物、グラファイト、及び金属硫化物が挙げられる。異なる研磨助剤の組み合わせが使用可能である。
【００６８】
代表的な帯電防止剤としては、結合剤中の五酸化バナジウム（例えば、スルホン化ポリエステル中に分散した）などの電導性材料、保湿剤、カーボンブラック、及び／又はグラファイトが挙げられる。
【００６９】
本発明に有用な充填剤の例としては、石英などのシリカ、ガラスビーズ、泡ガラス、及びガラス繊維；タルク、粘土、（モンモリロナイト）長石、雲母、カルシウムシリケート、カルシウムメタシリケート、ナトリウムアルミノシリケート、ナトリウムシリケートなどのシリケート；硫酸カルシウム、硫酸バリウム、硫酸ナトリウム、硫酸アルミニウムナトリウム、硫酸アルミニウムなどの金属硫酸塩；石こう；バーミキュライト；木粉；アルミニウム三水和物；カーボンブラック；アルミニウム酸化物；二酸化チタン；氷晶石；キオライト；及び亜硫酸カルシウムなどの金属亜硫酸塩が挙げられる。
【００７０】
場合によっては、スーパーサイズは、サイズ層の少なくとも一部に塗布されてもよい。存在する場合、スーパーサイズは、通常、粉砕助剤及び／又は非充填物質を含む。任意のスーパーサイズ層は、被覆研磨材物品の切削能力を劇的に低下させる可能性のある、研磨材粒子の間の削り屑（加工物から研削される材料）の蓄積を防止又は低減するような役割を果たしてもよい。有用なスーパーサイズ層としては、通常、研磨助剤（例えば、カリウムテトラフルオロボレート）、脂肪酸金属塩（例えば、ステアリン酸亜鉛又はステアリン酸カルシウム）、リン酸エステル塩（例えば、カリウムベヘニルホスフェート）、リン酸エステル、尿素−ホルムアルデヒド樹脂、鉱油、架橋シラン、架橋シリコーン、及び／又はフッ素化合物が挙げられる。有用なスーパーサイズ材料は、例えば、米国特許第５，５５６，４３７号（Ｌｅｅら）で更に述べられている。典型的に、被覆研磨材製品に組み込まれる研磨助剤の量は、約５０〜約４００ｇｓｍ、更に典型的に、約８０〜約３００ｇｓｍである。スーパーサイズは、例えば、サイズ層又はメーク層の作製に使用されるものなどの結合剤を含有し得るが、結合剤も有する必要はない。
【００７１】
布地裏材に固定され、研磨材粒子、メーク層、サイズ層、及び任意のスーパーサイズ層を含む、研磨材層を含む被覆研磨材物品に関する更なる詳細は周知であり、例えば米国特許第４，７３４，１０４号（Ｂｒｏｂｅｒｇ）、同第４，７３７，１６３号（Ｌａｒｋｅｙ）、同第５，２０３，８８４号（Ｂｕｃｈａｎａｎら）、同第５，１５２，９１７号（Ｐｉｅｐｅｒら）、同第５，３７８，２５１号（Ｃｕｌｌｅｒら）、同第５，４１７，７２６号（Ｓｔｏｕｔら）、同第５，４３６，０６３号（Ｆｏｌｌｅｔｔら）、同第５，４９６，３８６号（Ｂｒｏｂｅｒｇら）、同第５，６０９，７０６号（Ｂｅｎｅｄｉｃｔら）、同第５，５２０，７１１号（Ｈｅｌｍｉｎ）、同第５，９５４，８４４号（Ｌａｗら）、同第５，９６１，６７４号（Ｇａｇｌｉａｒｄｉら）、同第４，７５１，１３８号（Ｂａｎｇｅら）、同第５，７６６，２７７号（ＤｅＶｏｅら）、同第６，０７７，６０１号（ＤｅＶｏｅら）、同第６，２２８，１３３号（Ｔｈｕｒｂｅｒら）、及び同第５，９７５，９８８号（Ｃｈｒｉｓｔｉａｎｓｏｎ）に見出だすことができる。
【００７２】
結合剤前駆体Ａが固体の構成成分を含む場合、例えば材料の少なくとも一部を液化し、効率良く混合して硬化性組成物を形成できるが、構成成分を熱的には分解しないようにするために充分に高温、例えば１００℃未満で好適な容器中で硬化性組成物の各種材料の一部又は全部を攪拌しながら混合することにより、こうした組成物を作製してもよい。
【００７３】
場合によっては、得られる被覆研磨材物品がバックアップパッドに取り付け可能であるように、任意のバックサイズ層又は研磨材層に相対する被覆研磨材物品側上に任意の取り付け境界面を固定することが望ましいことがある。
【００７４】
本開示の研磨材物品搭載組み立て体の研磨材取り付け境界面は、接着剤、シート材料、又はこれらの組み合わせの非連続層からなることができる。このシート材は、例えば、２つの部分からなる機械的噛み合いシステムのループ部分又はフック部分を含むことができる。他の実施形態では、研磨材取り付け境界面は、取扱中に接着剤の層を保護するための任意の剥離ライナーと共に感圧性接着剤の層を含む。
【００７５】
ある実施形態では、本開示の研磨材物品搭載組み立て体の研磨材取り付け境界面は、不織布、織布又は編布のループ材料を含む。ループ状の研磨材取り付け境界面に適した材料としては、織布及び不織布の両方の材料が挙げられる。織布及び編布の取り付け境界面材料は、その布地構造中に含まれるループ形成フィラメント又はヤーンを有して、フックと係合する立ち上がったループを形成することができる。不織布のループ接合境界面の材料は、絡み合う繊維によって形成されるループを有することができる。一部の不織布ループ取り付け境界面材料では、不織布ウェブを通してヤーンを縫製することによりループを形成して、立ち上がったループを形成する。
【００７６】
ループ研磨材界面として用いるのに適した有用な不織布としては、エアレイド、スパンボンド、スパンレース、結合メルトブローウェブ、結合カーデッドウェブが挙げられるが、これらに限らない。不織布材料は、例えば、ニードルパンチ、ステッチボンド、水流交絡、化学的接合、及び熱接合を含む当業者にとって既知の各種の方法で結合可能である。使用される織布又は不織布材料は、天然繊維（例えば、木材若しくは木綿繊維）、合成繊維（例えば、ポリエステル若しくはポリプロピレン繊維）、又は天然繊維と合成繊維の組み合わせ物から作製され得る。ある実施形態では、研磨材取り付け境界面は、ナイロン、ポリエステル、又はポリプロピレンから作製される。
【００７７】
ある実施形態では、中を通る空気の流れを著しく妨げない開口構造を有するループ研磨材取り付け境界面が選択される。ある実施形態では、研磨材取り付け境界面は、少なくとも一部は、材料の多孔性に基づいて選択される。
【００７８】
ある実施形態では、本開示の研磨材物品搭載組み立て体の研磨材取り付け境界面は、フック材料を含む。本開示において有用なフック材料の形成に使用される材料は、当業者に既知の多数の異なる方法のうちの１つで作製され得る。本開示において有用な研磨材取り付け境界面の作製に有用なフック材料を作製するためのいくつかの好適な方法としては、例えば米国特許第５，０５８，２４７号（Ｔｈｏｍａｓら）、同第４，８９４，０６０号（Ｎｅｓｔｅｇａｒｄ）、同第５，６７９，３０２号（Ｍｉｌｌｅｒら）、及び同第６，５７９，１６１号（Ｃｈｅｓｌｅｙら）に記載の方法が挙げられる。フック材料は、例えば米国特許出願公開Ｎｏ．２００４／０１７０８０１（Ｓｅｔｈら）に述べられている、ポリマー網目形成材料などの多孔質材料であってもよい。
【００７９】
本発明の被覆研磨材物品は、例えばベルト、テープ、ロール、ディスク（穿孔ディスクを含む）、及び／又はシートに加工可能である。ベルト用途の場合、研磨材シートの２つの自由端が、既知の方法を用いて共に接合されて、継ぎベルトを形成してもよい。継ぎ無しベルトも、例えば米国特許５，５７３，６１９号（Ｂｅｎｅｄｉｃｔら）に記載されているように形成されてもよい。
【００８０】
本発明の被覆研磨材物品は、加工物を研磨するために有用である。１つのそのような方法は、被覆研磨材物品の研磨材層の少なくとも一部分を加工物の表面の少なくとも一部分に摩擦接触させる工程と、被覆研磨材物品又は加工物の少なくとも一方を、他方に対して動かして表面の少なくとも一部分を研磨する工程と、を含む。加工物材料の例としては、金属、合金、新合金（exotic metal）、セラミックス、ガラス、木材、木材様材料、複合材料、塗装表面、プラスチック、強化プラスチック、石、及び／又はこれらの組み合わせ物が挙げられる。加工物は、平らであってもよく、又は関連した形状若しくは輪郭を有してもよい。代表的な加工物としては、金属構成成分、プラスチック構成成分、パーティクルボード、カムシャフト、クラクシャフト、家具、及びタービンブレードが挙げられる。
【００８１】
本開示によるコーティングされた研磨材物品は、手で使用してもよく、及び／又は機械と組み合わせて使用してもよい。被覆研磨材物品及び加工物の少なくとも一方又は両方は一般に、研磨時に他方に対して動かされる。研磨は、湿潤状態で実施されても、又は乾燥状態で実施されてもよい。代表的な湿潤研磨用液体としては、水、慣用の腐食防止化合物を含有する水、潤滑剤、油、石鹸液、及び切削流体が挙げられる。その液体はまた、消泡剤、脱脂剤などを含有してもよい。
【００８２】
本明細書中で開示されているすべての参照文献及び特許は、それぞれが個別に組み込まれているかのように参照として全体で組み込まれている。以降の非限定的な実施例によって本開示の目的及び利点を更に例示するが、これら実施例で引用される特定の材料及びそれらの量、並びに他の条件及び詳細は、本開示を不当に制限するものと解釈されるべきではない。
【実施例】
【００８３】
別途注記のない限り、実施例及び本明細書の残りの部分におけるすべての部、割合、及び比率は、重量による。
【００８４】
【表１】
0005572159.tif 000002
材料
【００８５】
結合剤前駆体組成物
【００８６】
組成物ＲＣ１の作製
０．１リットル（４オンス）のジャーに３４．６グラムのＥＲ１、５．７５グラムのＰＦＡ及び１グラムのＰＩを装填した。この混合物をオーブン中に５９〜６０℃で１５分間入れた。次に、この試料をオーバーヘッド攪拌機により混合し、１５分かけて室温に冷却した。次に、７９．５グラムのＰＲ２（５９．６ｇの固体）をこの混合物に添加した。この混合物をオーバーヘッド攪拌機により５分間混合した。得られた組成物は透明で均質であった。
【００８７】
組成物ＲＣ２〜ＲＣ５及びＲＣＡ〜ＲＣＤの作製
それぞれの組成とその外観を記した表１（下記）に記されている組成変化を除いて、組成物ＲＣ２〜ＲＣ５及びＲＣＡ〜ＲＣＤをＲＣ１の場合のように作製した。
【００８８】
【表２】
0005572159.tif 000003
【００８９】
実施例ＲＣ１−１Ｃ５及びＲＣＡ〜ＲＣＤにおいて、ＰＲ１をＰＲ２として加えたが、比較を容易にするために、表１は、ＰＲ２中に存在するＰＲ１の実際の量を示す。
【００９０】
表１中では、混合後試料を１０分間放置した後、目視検査により相分離を求めた。０．２５ｍｍ（１０ｍｉｌ）の間隔でセットされた２．５ｃｍ（１インチ）のナイフを用いて、配合物を顕微鏡スライド上に被覆することにより、鉱物吸い上げを求めた。紫外線（ＵＶ）Ｆｕｓｉｏｎ  Ｓｙｓｔｅｍランプ（１１８ワット／ｃｍ（１１８ジュール／ｃｍ−秒）、Ｄバルブ）により１分当り５メートルのライン速度で被覆スライドを照射して、多官能性（メタ）アクリレートを反応させ、引き続いてグレード３６ブラウン酸化アルミニウムをガラススライド上にドロップコーティングした。ガラススライドを９０℃で９０分間及び１０２℃で１０時間熱硬化した。材料を顕微鏡下に置くことにより、鉱物の周りの樹脂の吸い上げを求めた。
【００９１】
プレサイズ前駆体組成物
【００９２】
組成物ＲＣ６〜ＲＣ１０及び比較用ＲＣＪの作製
０．１リットル（４オンス）ジャーに表２に示す量のＥＲ２、ＰＦＡ、及びＰＩを独立に装填した。この混合物を５９〜６０℃で１５分間オーブンに入れ、次いでオーバーヘッド攪拌機により混合し、１５分かけて室温まで冷却した。次に、オーバーヘッド攪拌機により５分間混合しながら生成する混合物にＰＲ１を表２に示す量で添加した。
【００９３】
【表３】
0005572159.tif 000004
表２
【００９４】
実施例ＲＣ６〜ＲＣ１０及びＲＣＪにおいて、ＰＲ１をＰＲ２として添加したが、比較を容易とするために、表２はＰＲ２中に存在するＰＲ１の実際の量を示す。
【００９５】
組成物ＲＣＫ
機械式攪拌機を用いて均質になるまで、ＥＰ２（１１３０６ｇ）を１５０７ｇのＰＦＡ及び１５１ｇのＰＩと２０℃で混合した。次いで、この混合物をオーブン中に５０℃で２時間加熱した。混合物をオーブンから取り出した後、１２０６ｇのＤＩＣＹ及び７５４グラムのＮＯＶ１を添加し、１０分にわたって攪拌した。次いで、ＣＵＲ１（１１４グラム）を添加し、溶解するまで攪拌を続けた。
【００９６】
比較用ＲＣＥ
約６０パーセントのＣＡＣＯ２及び２重量パーセントの顔料を充填したＰＲ１の慣用のバックサイズ組成物を作製し、水により７５％固体まで希釈した。
【００９７】
メークコート組成物
【００９８】
組成物ＲＣ１１
０．２リットル（８オンス）ジャーに２８．６グラムのＥＲ１、９．１７グラムのＰＦＡ、及び１．８３グラムのＰＩを装填した。この混合物を５９〜６０℃で１５分間オーブンに入れた。次に、オーバーヘッド攪拌機により混合し、１５分かけて室温まで冷却した。次に、７６．５グラムのＰＲ２、１０．４グラムの水及び１０３グラムのＣＡＣＯ１を入れた。この混合物をオーバーヘッド攪拌機により２０分間混合した。
【００９９】
組成物ＲＣ１２
０．２リットル（８オンス）ジャーに２８．６グラムのＥＲ２、９．１７グラムのＰＦＡ、及び１．８３グラムのＰＩを装填した。この混合物を５９〜６０℃で１５分間オーブンに入れた。次に、この試料をオーバーヘッド攪拌機により混合し、１５分かけて室温まで冷却した。次に、７６．５グラムのＰＲ２、１０．４グラムの水、及び１０３グラムのＣＡＣＯ１をこの混合物に添加した。この混合物をオーバーヘッド攪拌機により２０分間混合した。
【０１００】
組成物ＲＣＦ
組成物の全重量を基準として約４５〜５０重量パーセントのＣＡＣＯ１を充填したＰＲ１の組成物を作製し、水により８０〜８５重量パーセント固体まで希釈して、ＲＣＦメークコート組成物を提供した。
【０１０１】
サイズコート組成物
【０１０２】
組成物ＲＣＧ
組成物の全重量を基準として約６６重量％のＣＲＹを充填したＰＲ１の組成物を提供した。更に、約２重量パーセントの顔料を添加し、組成物を水により８０〜８５重量パーセントまで希釈した。
【０１０３】
組成物ＲＣＨ
米国特許第５，４４１，５４９号（Ｈｅｌｍｉｎ）の実施例２６によるスーパーサイズ組成物
【０１０４】
処理済裏材を含む被覆研磨材物品
【０１０５】
処理済裏材の一般的な作製
Ｇａｒｄｃｏ（Ｐｏｍｐａｎｏ  Ｂｅａｃｈ，ＦＬ）から入手される１０．２ｃｍ幅のコーティングナイフを使用のために準備した。このナイフを７６マイクロメートルの最小間隙に設定して、１５．２ｃｍ幅の布裏材がナイフの下を通過するようにさせた。１平方メートル当り３００〜４００グラム（ｇ／ｍ２）の重量を有する未処理のポリエステル織布をＭｉｌｌｉｋｅｎ  ＆  Ｃｏｍｐａｎｙ（Ｓｐａｒｔａｎｂｕｒｇ，ＳＣ）から入手した。このポリエステル布を７６マイクロメートルで設定したコーティングナイフの下に置き、次いでポリエステル布を手によりナイフの下で引っ張って、ポリエステル布上にプレサイズコートを形成することにより、表２のプレサイズ組成物をポリエステル布に塗布した。この被覆布裏材を紫外線（ＵＶ）ランプ（１１８ワット／ｃｍ、Ｄバルブ、Ｆｕｓｉｏｎ  ＵＶシステム（Ｇａｉｔｈｅｒｓｂｕｒｇ，ＭＤ）から入手）により１分当り約５メートルのライン速度で照射して、多官能性（メタ）アクリレートを重合させ、次いで被覆裏材を９０℃で１０分間、１１０℃で１０分間、及び１２５℃で１０分間熱硬化した。同一のナイフコーティング法を用いて、得られたプレサイズ処理布地裏材をバックサイズ前駆体組成物により処理した。布裏材をオーブン中９０℃で１０分間及び１０５℃で１５分間入れることにより、このバックサイズ前駆体を硬化させた。表３（下記）に各種の裏材に対する結果を示す。
【０１０６】
【表４】
0005572159.tif 000005
表３
【０１０７】
被覆研磨材
【０１０８】
９０度剥離接着試験
試験対象の研磨材物品を８センチメートル（ｃｍ）幅の×２５ｃｍ長の片に加工した。木製ボード（１７．８ｃｍ×７．６ｃｍ×０．６ｃｍ厚さ）の半分の長さを構成体によって積層接着剤により被覆した。最初の１５ｃｍの長さのみの被覆研磨材の全幅の研磨材粒子を保持する側に積層用接着剤（３Ｍ  Ｉｎｄｕｓｔｒｉａｌ  Ｓｐｅｃｉａｌｔｉｅｓ  Ｄｉｖｉｓｉｏｎ，３Ｍ  Ｃｏｍｐａｎｙ（Ｓｔ．Ｐａｕｌ，ＭＮ）からＪＥＴＭＥＬＴ  ＢＲＡＮＤ  ＡＤＨＥＳＩＶＥ  ＰＧ３７７９として入手し得るポリアミドホットメルト接着剤）を被覆した。積層接着剤を保持しない被覆研磨材の１０ｃｍがボードに覆いかぶさるような形で、研磨材粒子を保持する被覆研磨材物品の側を積層接着コーティングを含むボードの側に取り付けた。ボードと被覆研磨材が緊密に結合されるように、圧力を加えた。積層接着剤付きのボード及び被覆研磨材を試験前少なくとも１時間、室温まで冷却した。次に、被覆研磨材の幅が５．１ｃｍまで小さくなるように、試験対象の被覆研磨材物品を物品の両側で直線に沿って切断した。得られた被覆研磨材物品／ボード複合物をＭＴＳ  Ｓｙｓｔｅｍｓ  Ｃｏｒｐ．（Ｅｄｅｎ  Ｐｒａｉｒｉｅ，ＭＮ）から商品名ＳＩＮＴＥＣＨ  ６Ｗとして入手される引っ張り試験機の上部つかみ具に取り付けられた固定治具に水平に搭載し、つかみ具の間の距離が１２．７ｃｍであるように、被覆研磨材物品のオーバーハング部のほぼ１ｃｍをこの測定器の下部つかみ具の中に搭載した。この測定器は、０．０５ｃｍ／秒の速度でつかみ具を引き離し、被覆研磨材物品を木製ボードから９０度の角度で引っ張り、被覆研磨材物品の一部をボードから引き離す。引き離しは被覆研磨材物品の層の間で起こった。ボードから被覆研磨材物品を引き剥がすのに必要とされる力を測定器によりチャート表示し、１インチ当りのポンド（ｌｂ／インチ）で表す。必要とされる力が大きいほど、裏材へのプレサイズコートへのメークコートの接着は良好である。
【０１０９】
処理済裏材からの被覆研磨材の作製
上述の処理済裏材の一般的な作製におけるナイフコーティング方法を使用して、表３からの処理済裏材ＴＣ１〜ＴＣ６を組成物ＲＣＦにより処理済裏材のプレサイズ層被覆側に独立に被覆した。次に、グレード３６酸化アルミニウム鉱物（Ｔｒｅｉｂａｃｈｅｒ  ＧｍｂＨ（Ｔｒｅｉｂａｃｈ，Ｇｅｒｍａｎｙ）から商品名ＡＬＯＤＵＲで市販されている）をドロップコーティングして、クローズドコートをメーク層前駆体の中に形成し、次いで研磨材被覆材料を９０℃で６０分間及び１０５℃で１０時間硬化し、それぞれの被覆研磨材ＡＢＲ１−ＡＢＲ６を得た。結果を表４（以下）に示す。
【０１１０】
【表５】
0005572159.tif 000006
表４
【０１１１】
メーク層組成物を含む被覆研磨材構成体
【０１１２】
研磨試験手順
研磨試験を１０．１６ｃｍ×９１．４４ｃｍベルト上で行った。加工物は、その上の研磨対象の表面が１．９ｃｍ×１．９ｃｍの寸法である、３０４ステンレススチール棒であった。２０．３ｃｍ直径の７０デュロメーターゴム、１：１ランド：グルーブ比の鋸歯状接触ホイールを使用した。ベルトを２７５０ｒｐｍで走行させた。加工物を２．２ｋｇ（５ポンド）の法線力でベルトの中心部にあてがった。この試験は、１５秒の研磨の後加工物の重量減少を測定することからなるものであった。次いで、加工物を冷却し、再度試験した。切削速度（グラム／１５秒）が初期の切削速度の５０％の時、試験を完結した。次いで、グラムでの全切削量を記録した。
【０１１３】
被覆研磨材ベルト１Ｃ、比較用
３０．５ｃｍ幅のロールを用いて、比較用布２を７０グレイン／２４インチ２（２９３ｇ／ｍ２）の組成物ＲＣＦにより被覆し、引き続いて、約１００グレイン／２４インチ２（４１８ｇ／ｍ２）のグレード３６酸化アルミニウムをメーク層前駆体の中にドロップコーティングし、次いで約１０９グレイン／２４インチ２（４５６ｇ／ｍ２）のグレード３６研磨材（３Ｍ  Ｃｏｍｐａｎｙ（Ｓｔ．Ｐａｕｌ，ＭＮ）からＣＵＢＩＴＲＯＮ  ２２２として入手し得る）をメーク層前駆体の中に静電塗装した。次に、この構成体を９０℃で６０分間及び１００℃で３０分間硬化した。次に、１１０グレイン／２４インチ２（４６０ｇ／ｍ２の組成物ＲＣＧを、少なくとも部分硬化したメーク層前駆体及び研磨材粒子の上にロールコートし、９０℃で６０分間及び１０５℃で１２時間硬化した。Ｓｈｅｌｄａｈｌ（Ｎｏｒｔｈｆｉｅｌｄ，Ｍｉｎｎｅｓｏｔａ）から入手し得るポリエステルスプライシングフィルムを用いて、１０．１６ｃｍ幅×９１．４４ｃｍ長の寸法の得られた被覆研磨材の細片を被覆研磨材ベルトに加工し、９０度剥離接着試験に従って評価した。表５を参照のこと。
【０１１４】
被覆研磨材ベルト１
３０．５ｃｍ幅のロールを用い、比較用布２を２９３ｇ／ｍ２（７０グレイン／２４インチ２）の組成物ＲＣ１２により被覆し、続いて被覆組成物を紫外線ランプ（１１８ワット／ｃｍ、Ｄバルブ、Ｆｕｓｉｏｎ  ＵＶシステムから入手）により１分当り約５メートル照射して、多官能性（メタ）アクリレートを反応させた。引き続いて、約４１８ｇ／ｍ２（１００グレイン／２４インチ２）のグレード３６酸化アルミニウムをメーク樹脂の中にドロップコーティングし、次いで約４５６ｇ／ｍ２（１０９グレイン／２４インチ２）のグレード３６のＣＵＢＩＴＲＯＮ  ２２２をメーク樹脂の中に静電塗装した。次に、この構成体を９０℃で６０分間及び１００℃で３０分間硬化した。次に、約４６０ｇ／ｍ２（１１０グレイン／２４インチ２）の比較用サイズコート組成物ＲＣＧをメーク樹脂の上にロールコートし、９０℃で６０分間及び１０５℃で１２時間硬化した。上記のポリエステルスプライシングフィルムを用いて、１０．１６ｃｍ幅×９１．４４ｃｍ長の寸法の得られた被覆研磨材の細片を被覆研磨材ベルトに加工し、９０度剥離接着試験に従って評価した。表５を参照のこと。
【０１１５】
【表６】
0005572159.tif 000007
表５
【０１１６】
被覆研磨材ベルト２Ｃ、比較用
３０．５ｃｍ幅のロールを用いて比較用布２を３０１ｇ／ｍ２（７２グレイン／２４インチ２）の組成物ＲＣＦにより被覆し、引き続いて約７６１ｇ／ｍ２（１８２グレイン／２４インチ２）のグレード３６ブラウン酸化アルミニウム／ＣＵＢＩＴＲＯＮ  ３２１のブレンドをメーク樹脂の中に静電塗装した。次に、この構成体を９０℃で６０分間及び１００℃で３０分間硬化した。次に、約３２２ｇ／ｍ２（７７グレイン／２４インチ２）の比較用サイズコート組成物ＲＣＧをメーク樹脂の上にロールコートし、９０℃で６０分間及び１０５℃で１２時間硬化した。次に、４１８ｇ／ｍ２（１００グレイン／２４インチ２）の比較用サイズコート組成物ＲＣＧをメーク樹脂の上にロールコートし、９０℃で６０分間及び１２０℃で２時間硬化した。上記のポリエステルスプライシングフィルムを用いて、１０．１６ｃｍ幅×９１．４４ｃｍ長の寸法の得られた被覆研磨材の細片を被覆研磨材ベルトに加工し、研磨試験手順に従って評価した。表６を参照のこと。
【０１１７】
被覆研磨材ベルト２
３０．５ｃｍ幅のロールを用い、比較用布２を３０１ｇ／ｍ２（７２グレイン／２４インチ２）の組成物ＲＣ１１により被覆し、続いてメーク樹脂を紫外線ランプ（１１８ワット／ｃｍ、Ｄバルブ、Ｆｕｓｉｏｎ  ＵＶシステム（Ｇａｉｔｈｅｒｓｂｕｒｇ，ＭＤから入手）により１分当り約５メートル照射した。引き続いて、約７６１ｇ／ｍ２（１８２グレイン／２４インチ２）のグレード３６褐色酸化アルミニウム／ＣＵＢＩＴＲＯＮ  ３２１をメーク樹脂の中に静電塗装した。次に、この構成体を９０℃で６０分間及び１００℃で３０分間硬化した。次に、約３２２ｇ／ｍ２（７７グレイン／２４インチ２）の比較用サイズコート組成物ＲＣＧをメーク樹脂の上にロールコートし、９０℃で６０分間及び１０５℃で１２時間硬化した。次に、４１８ｇ／ｍ２（１００グレイン／２４インチ２）の比較用スーパーサイズＲＣＨをサイズコーティングの上にロールコートし、９０℃で６０分間及び１２０℃で２時間硬化した。上記のポリエステルスプライシングフィルムを用いて、１０．１６ｃｍ幅×９１．４４ｃｍ長の寸法の得られる被覆研磨材の細片を被覆研磨材ベルトに加工し、研磨試験手順に従って評価した。表６を参照のこと。
【０１１８】
【表７】
0005572159.tif 000008
表６
【０１１９】
当業者によれば添付の特許請求の範囲に示すような本開示の範囲から逸脱することなく、この開示のさまざまな改変及び変更を行うことができ、従って、本開示は、本明細書中に示される例示的な実施形態に不当に限定されないということが理解されるべきである。
【図１】
0005572159.tif 000009